(57)【特許請求の範囲】
【請求項１】
木材パルプと合成繊維とを合成繊維の混抄比率５〜５０重量％で混抄した坪量２５〜４０ｇ／ｍ２の機械抄き和紙に、樹脂ガラス転移点温度が−３０℃以下のスチレン−ブタジエン樹脂を固形分重量比率で７０〜１００％含有する樹脂混合物を和紙に対して２０重量％以上含浸した含浸紙の片面に、樹脂ガラス転移点温度が０℃以上の樹脂を乾燥塗工量が２〜６ｇ／ｍ２となるように塗工して得られる下記の糊残り評価（１）の評価方法によるＴ字剥離強度が１．６７Ｎ／ｃｍ以上であることを特徴とするゴム系粘着剤使用マスキングテープ用の含浸塗工タイプ和紙テープ基材。
糊残り評価（１）の評価方法
含浸塗工タイプ和紙テープ基材の樹脂塗工層を設けていない面にゴム糊使用テープを２ｋｇのゴムローラを３往復加圧で貼り付け、２４時間経過後、引張試験機を用いて、500mm/min.の降下速度でＴ字剥離強度を測定し、糊と基材の密着力を評価する。
【請求項２】
樹脂ガラス転移点温度が−３０℃以下のスチレン−ブタジエン樹脂を固形分重量比率で７０〜１００％と、残余の樹脂がスチレン−ブタジエン樹脂及び／又はアクリル酸エステル樹脂からなる樹脂混合物を含浸したことを特徴とする請求項１記載のゴム系粘着剤使用マスキングテープ用の含浸塗工タイプ和紙テープ基材。
【発明の詳細な説明】
【技術分野】
【０００１】
本発明はマスキング用途に適している粘着テープの支持体である和紙テープ基材に関し、ゴム系粘着剤使用テープの被着体への糊残りを抑え、作業性を向上させる含浸塗工タイプ和紙テープ基材に関する。
【背景技術】
【０００２】
車両、建築などのあらゆる塗装時のマスキング用として、紙粘着テープが広く使用されている。紙粘着テープの一番の特徴としては、他支持体のテープと比較して手切れ性の良さが挙げられる。この紙粘着テープの支持体としては、木材パルプに合成繊維を混抄した原紙の片面に、粘着剤層の下塗層として、合成樹脂を塗布し、反対面に剥離剤の目止め層そしてペイントのしみ込み防止層として合成樹脂を塗布した構成のもの（以下  塗工タイプ和紙テープ基材）が知られている。また、木材パルプに合成繊維を混抄した原紙に、合成樹脂を含浸乾燥し、その含浸紙の片面に剥離剤の目止め層そしてペイントのしみ込み防止層として、合成樹脂を塗布したものを（以下  含浸塗工タイプ和紙テープ基材）が知られている。
【０００３】
塗工タイプ和紙テープ基材は、原紙厚さ方向に合成樹脂が十分に存在しないため、粘着剤塗布工程での液の裏抜けの問題から粘着剤に制限があり、また、マスキングテープとして、柔軟性が含浸塗工タイプ和紙テープ基材より劣り、曲面の被着体に貼りにくい問題点がある。含浸塗工タイプ和紙テープ基材は粘着剤に制限が無く、柔軟性があり、マスキング作業がやり易い為、現在ではマスキング用途の和紙テープ基材の支持体は、含浸塗工タイプ和紙テープ基材に移行している。
【０００４】
含浸塗工タイプ和紙テープに使用される粘着剤の種類としては、アクリル系粘着剤、ゴム系粘着剤などがある。このうち、アクリル系粘着剤は低温雰囲気下での粘着力が劣るのに対し、ゴム系粘着剤は低温雰囲気下でも強い粘着力を示すという大きな利点がある。しかしながら、ゴム系粘着剤は被着体への糊残りが起こりやすいという欠点を有している。
【０００５】
このような事情から、マスキング作業の効率アップに重要なテープ特性として、テープの再剥離時、被着体に、粘着剤が残らないことが挙げられ、様々な検討が行われてきた。
【０００６】
例えば、特許文献１には、基材と粘着剤の間にプライマー層を設けることで、特許文献２には、アクリル系粘着剤と基材を選定することで糊残りが起こらないことを提案しているが、基材にゴム系粘着剤層を設けるテープでは、プライマー処理を行わず、改善するには達していなかった。
【先行技術文献】
【特許文献】
【０００７】
【特許文献１】特開２００４−０７９８３２号公報
【特許文献２】特開平０７−１３３４６８号公報
【発明の概要】
【発明が解決しようとする課題】
【０００８】
本発明は、ゴム系粘着剤使用するテープの被着体への糊残りを改善し、作業効率を落とさない含浸塗工タイプ和紙テープ基材を提供することを課題とする。
【課題を解決するための手段】
【０００９】
本発明者らは、かかる課題を解決するため鋭意研究の結果、樹脂ガラス転移点温度が−３０℃以下のスチレン−ブタジエン樹脂を固形分重量比率で５０％以上好ましくは７０％以上配合した樹脂混合物を含浸した和紙の片面に樹脂ガラス転移点温度が０℃以上の樹脂層を設けることで、課題を解決することを見出し、本発明を完成するに至った。
【００１０】
すなわち本発明は、
（１）木材パルプと合成繊維とを合成繊維の混抄比率５〜５０重量％で混抄した坪量２５〜４０ｇ／ｍ２の機械抄き和紙に、樹脂ガラス転移点温度が−３０℃以下のスチレン−ブタジエン樹脂を固形分重量比率で７０〜１００％含有する樹脂混合物を和紙に対して２０重量％以上含浸した含浸紙の片面に、樹脂ガラス転移点温度が０℃以上の樹脂を乾燥塗工量が２〜６ｇ／ｍ２となるように塗工して得られる糊残り評価（１）の評価方法によるＴ字剥離強度が１．６７Ｎ／ｃｍ以上であることを特徴とするゴム系粘着剤使用マスキングテープ用の含浸塗工タイプ和紙テープ基材、
（２）樹脂ガラス転移点温度が−３０℃以下のスチレン−ブタジエン樹脂を固形分重量比率で７０〜１００％と、残余の樹脂がスチレン−ブタジエン樹脂及び／又はアクリル酸エステル樹脂からなる樹脂混合物を含浸したことを特徴とする前記（１）記載のゴム系粘着剤使用マスキングテープ用の含浸塗工タイプ和紙テープ基材、
を提供することである。
【発明の効果】
【００１１】
本発明の含浸塗工タイプ和紙テープ基材は、手切れ性、柔軟性に優れているのみならず、この基材を用いて製造したゴム系粘着剤テープは被着体への糊残りが少ないため、マスキングの作業効率を向上させるという効果を奏するものである。
【発明を実施するための形態】
【００１２】
本発明で用いられる原紙は、木材パルプ、合成繊維等を混抄した機械抄き和紙が挙げられる。一般的に円網抄紙機で抄造するが、長網抄紙機、短網（傾斜）タイプや円網と短網のコンビネーションタイプ等でもよい。合成繊維は、ビニロン、ポリエステル、ナイロン、ポリオレフィン、アクリルが使用でき、その中でも特に合成繊維の離解性の点でビニロン、ポリエステルが好ましい。木材パルプとしては、強度の点でＮ材が望ましい。木材パルプとの合成繊維との合計に対する合成繊維の混抄比率は５〜５０重量％であることが好ましい。合成繊維混抄比率が５重量％未満の場合、基材の強度が十分得られない。５０重量％を超えると著しくコスト高となるばかりが、手切れ性が悪くなる。
原紙の坪量は、２５〜４０ｇ／ｍ２が好ましい、坪量が２５ｇ／ｍ２未満では、支持体としたときに十分な強度が得られず、テープが切れ易くなる。また、坪量が４０ｇ／ｍ２を超えると、腰が強くなるため被着体への密着性が悪くなる。
【００１３】
粘着テープにした際に粘着層と面する含浸紙は、テープ糊残りに影響するので重要である。本発明で用いられる含浸紙は、上記原紙にガラス転移温度が−３０℃以下のスチレン−ブタジエン樹脂を固形分重量比率が５０％以上になるように混合した樹脂混合物を含浸、乾燥したものである。上記条件を満たす樹脂を数種類混合して使用しても問題はない。樹脂のガラス転移温度が−３０℃より高いと、ゴム系粘着剤との密着性が悪く、糊残りの原因となり、基材強度が低下し、テープ特性のバランスが崩れる。含浸樹脂のスチレン−ブタジエン樹脂の比率が５０％未満では、ゴム系粘着剤と基材の密着性が悪く、糊残りの原因となる。糊残りに関しては、上記樹脂固形分重量比率が７０％以上でより好ましくなる。スチレン−ブタジエン樹脂と混合して用いられる樹脂としては、アクリル酸エステル樹脂、メチルメタアクリレート−ブタジエン樹脂等が挙げられる。
なお、本発明に記載している樹脂のガラス転移点温度は、樹脂モノマー組成比と各モノマーのガラス転移点温度から算出したものである。
【００１４】
樹脂の含浸量は、原紙に対して、２０重量％以上が好ましい、樹脂量が２０重量％未満では、支持体としての強度が不十分であり、粘着剤塗布工程での液の裏抜け等の懸念点がある。
含浸方法は、インラインでサイズプレスなどによる方法、一旦抄造乾燥巻き取り後にオフラインでディップ含浸する方法の何れでも良い。
【００１５】
このようにして得られた含浸紙の片面に、樹脂ガラス転移点温度が０℃以上のエマルジョン系樹脂を塗工する。樹脂のガラス転移点温度が０℃未満では、テープ基材をロール状態に巻き取った時のブロッキングが懸念される。
樹脂としては、アクリル酸エステル樹脂、スチレン−ブタジエン樹脂、アクリロニトリル−ブタジエン樹脂、メチルメタアクリレート−ブタジエン樹脂、酢酸ビニル樹脂等が挙げられ、単独あるいは混合して用いることができる。
【００１６】
樹脂の塗工量は２〜６ｇ／ｍ2が望ましい、塗工量が２ｇ／ｍ2未満だと、ペイントのしみ込み防止効果が十分得られなく、好ましくない。また、６ｇ／ｍ2を超えると、コスト高になる上に、柔軟性が低下し、被着体への密着性が低下する傾向がある。
上記樹脂の塗工は、抄紙機に備えているオンマシン塗工あるいは抄紙後、オフマシン塗工のいずれもが可能である。塗工方式は特に限定されることはなく、例えば、エアナイフコータ、ロッドコータ、ブレードコータなどのコータ及びその他の塗工方式が利用できる。
【００１７】
以上説明した本発明の含浸塗工タイプ和紙テープ基材を用い、公知の方法により該基材の樹脂塗工層を設けていない面にゴム系粘着剤、樹脂塗工面に剥離剤を塗布することにより、マスキング用途の和紙テープが得られる。マスキングテープは再剥離性テープであり、一般に粘着力が低いものである。従って、本発明の樹脂層の上に剥離剤を設けなくとも、巻き戻しは比較的容易であり、樹脂層を剥離層とし、省略することも可能である。
【実施例】
【００１８】
以下に、本発明の実施例を挙げる。なお、実施例における含浸塗工タイプ和紙テープ基材の糊残り及びブロッキングに関しては以下の方法で評価を行った。
【００１９】
糊残り評価（１）
含浸塗工タイプ和紙テープ基材の樹脂塗工層を設けていない面にゴム糊使用テープ（リンレイテープ社製  １１０）を２ｋｇのゴムローラを３往復加圧で貼り付け、２４時間経過後、引張試験機を用いて、500mm/min.の降下速度でＴ字剥離強度を測定し、糊と基材の密着力を評価した。数字が大きいほど、糊と基材の密着力が高く、糊残りを起こしにくい。
【００２０】
糊残り評価（２）
含浸塗工タイプ和紙テープ基材の樹脂塗工層を設けていない面にゴム系粘着剤（コニシ製ボンド（登録商標）Ｇ６０５０）を３０ｇ／ｍ2になるように塗工し、乾燥させ、１日、３日放置したサンプルに、セロハンテープ（ニチバン製セロテープ（登録商標））を貼り合わせ、棒で１０往復しごき、圧着させ、一定の速度でセロハンテープを剥がし、セロハンテープ側に糊が転移する量を目視する。
○：糊残り無し（セロハンテープ側に糊が転移しない）
△：一部糊残りあり（セロハンテープ側に一部糊が転移している）
×：糊残り有り（セロハンテープ側に半分以上糊が転移している）
【００２１】
ブロッキング評価
２枚の基材を塗工面と未塗工面が接する状態で重ね合わせ、２ｋｇの錘で１日圧着した後、基材を剥がし、その貼りつき具合を評価する。
○：ブロッキング可能性小（ほとんど貼りついていない）
×：ブロッキング可能性大（貼りついている）
【００２２】
（実施例１）
木材パルプ８０重量％とビニロン繊維２０重量％を混抄した機械抄き和紙に、含浸剤として、ガラス転移点温度  −４０℃のスチレン−ブタジエンゴムラテックス（ＤＩＣ社製  ラックスター（登録商標）ＤＳ８０１）を、原紙乾燥重量に対して３０重量％となるように含浸乾燥し、含浸紙を得た。この含浸紙の片面に、塗工剤として、ガラス転移点温度が１５℃のアクリル酸エステル樹脂エマルジョン（ガンツ化成社製  ウルトラゾール（登録商標）Ｂ６００）を乾燥後塗工量で４ｇ／ｍ2になるようにバーコートして、乾燥させ、含浸塗工タイプ和紙テープ基材を作製した。
【００２３】
（実施例２）
実施例１において、含浸剤としてガラス転移点温度が−６０℃のスチレン−ブタジエンゴムラテックス（ＤＩＣ社製  ラックスター５２１５Ａ）を用いた以外は、実施例１と同じ条件で、含浸塗工タイプ和紙テープ基材を作製した。
【００２４】
（実施例３）
実施例１において、含浸剤としてガラス転移点温度が−３０℃のスチレン−ブタジエンゴムラテックス（旭化成社製  Ａ７００１）を用いた以外は、実施例１と同じ条件で、含浸塗工タイプ和紙テープ基材を作製した。
【００２５】
（実施例４）
実施例１において、含浸剤としてガラス転移点温度が−４０℃のスチレン−ブタジエンゴムラテックス（ＤＩＣ社製  ラックスターＤＳ８０１）／ガラス転移点温度が−４０℃のアクリル酸エステル樹脂エマルジョン（昭和高分子社製  ポリゾール（登録商標）ＡＰ５５３０）の固形分重量比率７５／２５混合液を用い、塗工剤としてガラス転移点温度が５℃のスチレン−ブタジエンゴムラッテクス（日本エイアンドエル社製  スマーテックス（登録商標）ＳＮ３０７）を用いた以外は、実施例１と同じ条件で、含浸塗工タイプ和紙テープ基材を作製した。
【００２６】
（比較例９）
実施例４において、含浸剤の固形分重量比率を７５／２５に代えて、６０／４０とした以外、実施例４と同様に実施し、含浸塗工タイプ和紙テープ基材を作製した。
【００２７】
（実施例６）
実施例４において、含浸剤としてガラス転移点温度が−４０℃のスチレン−ブタジエンゴムラテックス（ＤＩＣ社製  ラックスターＤＳ８０１）／ガラス転移点温度が−５℃のスチレン−ブタジエン系エマルジョン（ＤＩＣ社製  ラックスターＤＳ６１４）の固形分重量比率７０／３０混合液を用いた以外は、実施例４と同じ条件で、含浸塗工タイプ和紙テープ基材を作製した。
【００２８】
（実施例７）
実施例４において、含浸剤としてガラス転移点温度が−６０℃のスチレン−ブタジエンゴムラテックス（ＤＩＣ社製  ラックスター５２１５Ａ）／ガラス転移点温度が−４０℃のアクリル酸エステル樹脂エマルジョン（昭和高分子社製  ポリゾールＡＰ５５３０）の固形分重量比率７０／３０混合液を用いた以外は、実施例４と同じ条件で、含浸塗工タイプ和紙テープ基材を作製した。
【００２９】
（実施例８）
実施例４において、含浸剤としてガラス転移点温度が−３０℃のスチレン−ブタジエンゴムラテックス（旭化成社製  Ａ７００１）／ガラス転移点温度が−５℃のスチレン−ブタジエンゴムラテックス（ＤＩＣ社製  ラックスターＤＳ６１４）の固形分重量比率７０／３０混合液を用いた以外は、実施例４と同じ条件で、含浸塗工タイプ和紙テープ基材を作製した。
【００３０】
（実施例９）
実施例４において、含浸剤としてガラス転移点温度が−４０℃のスチレン−ブタジエンゴムラテックス（ＤＩＣ社製  ラックスターＤＳ８０１）／ガラス転移点温度が−６０℃のスチレン−ブタジエンゴムラテックス（ＤＩＣ社製  ラックスター５２１５Ａ）の固形分重量比率５０／５０混合液を用いた以外は、実施例４と同じ条件で、含浸塗工タイプ和紙テープ基材を作製した。
【００３１】
（比較例１）
木材パルプ８０重量％とビニロン繊維２０重量％を混抄した機械抄き和紙に、含浸剤として、ガラス転移点温度  −５℃のスチレン−ブタジエンゴムラテックス（ＤＩＣ社製  ラックスターＤＳ６１４）を、原紙乾燥重量に対して、３０重量％となるように含浸乾燥し、含浸紙を得た。この含浸紙の片面に、塗工剤として、ガラス転移点温度が１５℃のアクリル酸エステル樹脂エマルジョン（ガンツ化成社製  ウルトラゾールＢ６００）を乾燥後塗工量で４ｇ／ｍ2になるようにバーコートして、乾燥させ、含浸塗工タイプ和紙テープ基材を作製した。
【００３２】
（比較例２）
比較例１において、含浸剤として、ガラス転移点温度が−２５℃のスチレン−ブタジエンゴムラテックス（ＤＩＣ社製  ラックスターＤＳ６１６）を用いた以外は、比較例１と同じ条件で、含浸塗工タイプ和紙テープ基材を作製した。
【００３３】
（比較例３）
比較例１において、含浸剤として、ガラス転移点温度が−４０℃のアクリル酸エステル樹脂エマルジョン（昭和高分子社製  ポリゾールＡＰ５５３０）を用いた以外は、比較例１と同じ条件で、含浸塗工タイプ和紙テープ基材を作製した。
【００３４】
（比較例４）
比較例１において、含浸剤として、ガラス転移点温度が−３５℃のアクリル酸エステル樹脂エマルジョン（ＤＩＣ社製  ボンコート（登録商標）３２１８）を用いた以外は、比較例１と同じ条件で、含浸塗工タイプ和紙テープ基材を作製した。
【００３５】
（比較例５）
実施例４において、含浸剤の固形分重量比率を７５／２５に代えて、４０／６０とした以外、実施例４と同様に実施し、含浸塗工タイプ和紙テープ基材を作製した。
【００３６】
（比較例６）
実施例４において、含浸剤の固形分重量比率を７５／２５に代えて、３０／７０とした以外、実施例４と同様に実施し、含浸塗工タイプ和紙テープ基材を作製した。
【００３７】
（比較例７）
実施例１において、塗工剤としてガラス転移点温度が−５℃のアクリル酸エステル樹脂エマルジョン（ガンツ化成社製  ウルトラゾールＢ７６０）を用いた以外は、実施例１と同じ条件で、含浸塗工タイプ和紙テープ基材を作製した。
【００３８】
（比較例８）
実施例４において、塗工剤としてガラス転移点温度が−５℃のスチレン−ブタジエンゴムラテックス（大日本インキ化学工業社製  ラックスターＤＳ６１４）を用いた以外は、実施例４と同じ条件で、含浸塗工タイプ和紙テープ基材を作製した。
【００３９】
実施例、比較例により得られた含浸塗工タイプ和紙テープ基材の糊残り評価、ブロッキング評価の結果を表１に示す。
【００４０】
【表１】
0005546894.tif 000002
【産業上の利用可能性】
【００４１】
本発明の和紙テープ基材は、マスキング用途のテープだけでなく、軽梱包用のテープの支持体としても好適に用いることができる。